【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
少なくとも３層を有し、（ａ）モノマーの共重合によって得られ、モノマーの約５５〜約９５重量％がエチレンであり、モノマーの０〜約３５重量％がアルキルメタクリレートまたはアルキルアクリレートであり、そしてモノマーの約０．１〜約１０重量％がエポキシド含有モノマーである熱可塑性コポリマーと、（ｂ）任意成分であるエラストマーポリマーと、（ｃ）任意成分である粘着付与樹脂と、（ｄ）任意成分であるゼオライトとを含んでなる在介性接着層である第３の層に、前記少なくとも３層のうちの２層がそれぞれ接着している多層複合構造体。
【請求項２】
請求項１に記載の多層複合構造体を含んでなる物品。
【請求項３】
約５５〜約９５重量％のエチレン、０〜約３５重量％のアルキルメタクリレートまたはアルキルアクリレートおよび約０．１〜約１０重量％のグリシジルメタクリレートを含んでなるモノマーの共重合によって得られ、そして約３０ｐｐｍ未満の残留グリシジルメタクリレートを含むコポリマー。
【請求項４】
約５５〜約９５重量％のエチレン、０〜約３５重量％のアルキルメタクリレートまたはアルキルアクリレートおよび約０．１〜約１０重量％のグリシジルメタクリレートを含んでなるモノマーの共重合によって得られ、そして約３０ｐｐｍ未満の残留グリシジルメタクリレートを含むコポリマーを含んでなるブレンド。
【請求項５】
グリシジルメタクリレート単位を含んでなるコポリマー中の残留アルキルアクリレートおよび／またはアルキルメタクリレートモノマーの量を低下させる方法であって、脱揮押出機中でコポリマーを熱水で洗浄する工程を含んでなる方法。
【請求項６】
エチレンおよびグリシジルメタクリレート単位を含んでなるコポリマー中の残留アルキルアクリレートおよび／またはアルキルメタクリレートモノマーを減少させる方法であって、前記コポリマーの重量を基準にして約０．５〜約５重量％のゼオライトを前記コポリマー中に添加し、分散させる工程を含んでなる方法。
【手続補正２】
【補正対象書類名】明細書
【補正対象項目名】００９０
【補正方法】変更
【補正の内容】
【００９０】
本発明の実施形態の上記開示は、具体例および説明の目的のために提示されている。この開示は、包括的であること、または本発明を正確な開示された形態に限定することは意図されない。本明細書に記載される実施形態の多くの変形および変更は、開示を考慮して当業者にとって明白である。
次に、本発明の好ましい態様を示す。
1.  少なくとも３層を有し、（ａ）モノマーの共重合によって得られ、モノマーの約５５〜約９５重量％がエチレンであり、モノマーの０〜約３５重量％がアルキルメタクリレートまたはアルキルアクリレートであり、そしてモノマーの約０．１〜約１０重量％がエポキシド含有モノマーである熱可塑性コポリマーと、（ｂ）任意成分であるエラストマーポリマーと、（ｃ）任意成分である粘着付与樹脂と、（ｄ）任意成分であるゼオライトとを含んでなる在介性接着層である第３の層に、前記少なくとも３層のうちの２層がそれぞれ接着している多層複合構造体。
2.  前記エポキシド含有モノマーがグリシジル部分を含んでなる上記１に記載の多層複合構造体。
3.  前記エポキシド含有モノマーが、グリシジルメタクリレートまたはグリシジルアクリレートを含んでなり、前記接着層コポリマーが、約３０ｐｐｍ未満の未反応のグリシジルメタクリレートまたはグリシジルアクリレートを含有する上記２に記載の多層複合構造体。
4.  前記エポキシド含有モノマーがグリシジルメタクリレートを含んでなリ、そして存在する場合、アルキルメタクリレートまたはアルキルアクリレートが、ｎ−ブチルアクリレートを含んでなる上記３に記載の多層複合構造体。
5.  前記接着層が、約１〜約３５重量％の共重合ｎ−ブチルアクリレートを含んでなり、そして前記接着層が約１０ｐｐｍ未満の残留ｎ−ブチルアクリレートを含む上記４に記載の多層複合構造体。
6.  前記接着層が、約２５〜約３５重量％の共重合ｎ−ブチルアクリレートを含んでなり、そして約２０ｐｐｍ未満の残留グリシジルメタクリレートを含む上記５に記載の多層複合構造体。
7.  前記接着層に接着した層のうちの少なくとも１層が、ナイロン６、ＭＸＤ６ナイロン、非晶質ナイロン、エチレン／ビニルアルコールコポリマー、エチレン／ノルボルネンコポリマー、ポリ塩化ビニリデン、ポリプロピレン、ポリエチレン、エチレンコポリマー、イオノマー、ポリスチレン、ポリアミド、ポリエステルおよびコポリエステルからなる群から選択される樹脂を含んでなる上記１に記載の多層複合構造体。
8.  前記接着層に接着した層のうちの少なくとも１層が、（ａ）ポリカーボネート、（ｂ）テレフタル酸、イソフタル酸、１，４−シクロヘキサンジメタノールおよびエチレングリコールの非晶質ポリエステル、（ｃ）ポリ（グリコール酸）、（ｄ）ポリエチレンテレフタレート、（ｅ）ポリエチレンナフタレート、（ｆ）ポリトリメチレンテレフタレート、（ｇ）ポリ（乳酸）、（ｈ）ビスフェノール−Ａ、イソフタル酸およびテレフタル酸の重合からのポリエステル、（ｉ）ポリブチレンテレフタレート、（ｊ）テレフタル酸、ブタンジオールおよびポリアルキレングリコールのポリエステルエラストマーコポリマー、（ｋ）二酸化炭素およびエポキシドモノマーの共重合からの炭酸ポリエチレン、（ｌ）テレフタル酸の共重合からのポリエステルまたは１，４−シクロヘキサンジメタノールとのそのエステル、（ｍ）プロピレングリコールをベースとするコポリエステル、ならびに（ｎ）イソソルビドをベースとするポリエステルからなる群から選択されるポリエステルを含んでなる上記７に記載の多層複合構造体。
9.  前記ポリエステルが液晶ポリマーである上記７に記載の多層複合構造体。
10.  前記接着層に接着した層のうちの少なくとも１層が、次式
2009515743.tif 000001
（式中、
（１）各Ｒ1は、独立して、ヒドロカルビレンまたは置換ヒドロカルビレンであり、
（２）各Ｒ2は、独立して、飽和ヒドロカルビレンまたは置換飽和ヒドロカルビレンであり、
（３）各Ｒ4は、独立して、アリーレンまたは置換アリーレンであり、
（４）（Ｖ）は、存在する（Ｉ）の合計の約０．４〜約３２モルパーセントであり、
（５）（Ｉ）：［（ＩＩ）＋（Ｖ）］のモル比は、約１．０：１．０であり、
（６）（Ｉ）：［（ＩＩＩＡ）＋（ＩＩＩＢ）］のモル比は、約１．０：１．０〜約１．０：４．０であり、そして
（７）（ＩＩＩＡ）：（ＩＩＩＢ）のモル比は、約５：１〜約１：２である）の繰り返し単位を含んでなるコポリマーを含んでなる上記７に記載の多層複合構造体。
11.  （ｉ）Ｒ1の約９０〜約１００モルパーセントがｐ−フェニレンであり、そしてＲ1の約０〜約１０モルパーセントがｍ−フェニレンであり、
（ｉｉ）Ｒ2の約９０〜約１００モルパーセントが、−ＣＨ2ＣＨ2−であり、そしてＲ2の約０〜約１０モルパーセントが、−ＣＨ2ＣＨ2ＯＣＨ2ＣＨ2−であり、
（ｉｉｉ）各Ｒ4が４，４’−ビフェニレンであり、
（ｉｖ）（Ｖ）が、存在する（Ｉ）の合計の約１〜約３モルパーセントであり、
（ｖ）（Ｉ）：［（ＩＩ）＋（Ｖ）］のモル比が、約１．０：１．０であり、そして繰り返し単位（Ｉ＋Ｖ）と繰り返し単位（Ｉ＋ＩＩ）との総量が、前記コポリマーの約２５〜約３５モルパーセントであり、
（ｖｉ）（ＩＩＩＡ）の量が、前記コポリマーの約４５〜約５５モルパーセントであり、そして
（ｖｉｉ）（ＩＩＩＢ）の量が、前記コポリマーの約１５〜約２５モルパーセントである上記１０に記載の多層複合構造体。
12.  （ｉ）前記繰り返し単位（Ｉ＋Ｖ）と前記繰り返し単位（Ｉ＋ＩＩ）との総量が、前記コポリマーの約２８〜約３２モルパーセントであり、
（ｉｉ）（ＩＩＩＡ）の量が、前記コポリマーの約４８〜約５２モルパーセントであり、そして
（ｉｉｉ）（ＩＩＩＢ）の量が、前記コポリマーの約１８〜約２２モルパーセントである上記１１に記載の多層複合構造体。
13.  前記接着層に接着した層のうちの少なくとも１層が、ポリエチレンテレフタレート、ｐ−ヒドロキシ安息香酸、６−ヒドロキシ−２−ナフトエ酸および４，４’−ビスフェノールを含んでなるモノマーの群から選択されるモノマーから調製されるポリエステルである上記７に記載の多層複合構造体。
14.  前記接着層に接着した層のうちの少なくとも１層が、ｐ−ヒドロキシ安息香酸、６−ヒドロキシ−２−ナフトエ酸、４，４’−ビスフェノール、レソルシノールおよびテレフタル酸またはそのエステルを含んでなるモノマーの群から選択されるモノマーから調製されるポリエステルである上記７に記載の多層複合構造体。
15.  前記接着層に接着した層のうちの少なくとも１層が、ｐ−ヒドロキシ安息香酸、６−ヒドロキシ−２−ナフトエ酸、イソフタル酸またはそのエステル、テレフタル酸またはそのエステルおよびヒドロキノンを含んでなるモノマーの群から選択されるモノマーから調製されるポリエステルである上記７に記載の多層複合構造体。
16.  前記接着層に接着した層のうちの少なくとも１層が、ｐ−ヒドロキシ安息香酸、ｍ−ヒドロキシ安息香酸および６−ヒドロキシ−２−ナフトエ酸を含んでなるモノマーの群から選択されるモノマーから調製されるポリエステルである上記７に記載の多層複合構造体。
17.  前記任意成分である弾性ポリマーが、エチレン／プロピレン／ジエンターポリマーゴム、ポリエチレンプラストマー、エチレン／プロピレンゴムおよび超低密度ポリエチレンからなる群から選択される上記１に記載の多層複合構造体。
18.  前記任意成分である粘着付与樹脂が、ＡＳＴＭ  Ｅ−２８５８Ｔによって決定された約０℃〜約１５０℃の環球法軟化点を有し、そして脂環式または脂肪族炭化水素樹脂、芳香族炭化水素樹脂、ロジンおよびロジン誘導体ならびにテルペン樹脂からなる群から選択される上記１に記載の多層複合構造体。
19.  前記ゼオライトが、前記接着層の重量を基準にして約０．５〜約５重量％のレベルで存在する上記１に記載の多層複合構造体。
20.  上記１に記載の多層複合構造体を含んでなる物品。
21.  前記物品が、レトルト包装、ブリスター包装および屈曲性ラッピングフィルムからなる群から選択される１種である上記２０に記載の物品。
22.  約５５〜約９５重量％のエチレン、０〜約３５重量％のアルキルメタクリレートまたはアルキルアクリレートおよび約０．１〜約１０重量％のグリシジルメタクリレートを含んでなるモノマーの共重合によって得られ、そして約３０ｐｐｍ未満の残留グリシジルメタクリレートを含むコポリマー。
23.  アルキルアクリレートとして約２５〜約３５重量％のｎ−ブチルアクリレートを含んでなり、約２０ｐｐｍ未満の残留ｎ−ブチルアクリレートを含有する上記２２に記載のコポリマー。
24.  約５５〜約９５重量％のエチレン、０〜約３５重量％のアルキルメタクリレートまたはアルキルアクリレートおよび約０．１〜約１０重量％のグリシジルメタクリレートを含んでなるモノマーの共重合によって得られ、そして約３０ｐｐｍ未満の残留グリシジルメタクリレートを含むコポリマーを含んでなるブレンド。
25.  グリシジルメタクリレート単位を含んでなるコポリマー中の残留アルキルアクリレートおよび／またはアルキルメタクリレートモノマーの量を低下させる方法であって、脱揮押出機中でコポリマーを熱水で洗浄する工程を含んでなる方法。
26.  エチレンおよびグリシジルメタクリレート単位を含んでなるコポリマー中の残留アルキルアクリレートおよび／またはアルキルメタクリレートモノマーを減少させる方法であって、前記コポリマーの重量を基準にして約０．５〜約５重量％のゼオライトを前記コポリマー中に添加し、分散させる工程を含んでなる方法。